상기 식 으로 표시 되 는 T - 1 158 mg 과 , 비교 합성 예 2 에서 얻 어 진 P - 1 105 mg 의 혼합물 에 , 3 - 페녹 시 톨루엔 4 g 및 4 - 메 톡 시 톨루엔 1 g 을 가하 고 , 실온 에서 초음파 를 조사 하 면서 교반 하 여 용해 시키 고 , 얻 어 진 용액 을 구멍 직경 0 . 2 ㎛ 의 시린지 필터 로 여과 하 여 전하 수송 성 바니시 를 얻 었 다 .